СПОСОБ ИЗГОТОВЛЕНИЯ ПНЕВМАТИЧЕСКОЙ ШИНЫ

1. Способ изготовления пневматической шины (1), включающий стадии:
получения многослойного полимерного материала, сформированного из первого слоя, выполненного из трехблочного сополимера стирол-изобутилен-стирол и имеющего толщину от 0,05 мм до 0,6 мм, и второго слоя, выполненного из эпоксидированного трехблочного сополимера стирол-бутадиен-стирол и имеющего толщину от 0,01 мм до 0,3 мм;
формования заготовки шины так, что указанный многослойный полимерный материал присоединен к внутренней стороне шины в качестве внутренней оболочки (9);
размещения указанной заготовки шины в форме и вулканизации шины под давлением от диафрагмы; и
охлаждения вулканизированной шины при температуре от 50°C до 120°C в течение от 10 с до 300 с.
2. Способ изготовления пневматической шины (1) по п.1, в котором указанную стадию охлаждения вулканизированной шины осуществляют посредством охлаждения внутренней части диафрагмы.
3. Способ изготовления пневматической шины (1) по п.1, в котором на указанной стадии охлаждения вулканизированной шины в качестве охлаждающего вещества используют одно или более охлаждающих веществ, выбираемых из группы, состоящей из воздуха, водяного пара, воды и масла.
4. Способ изготовления пневматической шины (1) по п.1, в котором первый слой указанного многослойного полимерного материала расположен на радиально внутренней стороне указанной заготовки шины.
5. Способ изготовления пневматической шины (1) по п.1, в котором второй слой указанного многослойного полимерного материала расположен в контакте со слоем каркаса указанной заготовки шины.
6. Способ изготовления пневматической шины (1) по п.1, в котором указанный трехблочный сополимер стирол-изобутилен-стирол имеет среднемассовую молекулярную массу от 50000 до 400000 и содержит звено стирола в количестве от 10 масс.% до 30 масс.%.
7. Способ изготовления пневматической шины (1) по п.1, в котором эпоксидированный трехблочный сополимер стирол-бутадиен-стирол имеет среднемассовую молекулярную массу от 10000 до 400000, содержит звено стирола в количестве от 10 масс.% до 30 масс.% и имеет эпоксидный эквивалент от 50 до 1000.